(57)【要約】【課題】  溶融金属を収容した精錬炉或いは保持容器から溶融金属の上に浮遊するスラグを迅速に且つ確実に除去することのできるスラグの除去方法を提供する。【解決手段】  精錬炉１または保持容器に収容された溶融金属４の浴面上に存在するスラグ５を除去するに際し、溶融金属の表面に水平方向の旋回流と鉛直方向の下降流との合成した流れを発生させながらスラグを除去する。この場合、スラグを旋回流の中心部に集めて旋回流の中心部において除去すること、旋回流の中心部にスラグを収容するための容器１１を配置してスラグを当該容器内に流入させること、プロペラ１０によって流れを形成すること、或いは、旋回流の中心部にスラグを流出するための排出口を配置することが好ましい。【選択図】            図１
2006097078.tif 000002
【特許請求の範囲】
【請求項１】
精錬炉または保持容器に収容された溶融金属の浴面上に存在するスラグを除去するに際し、溶融金属の表面に水平方向の旋回流と鉛直方向の下降流との合成した流れを発生させながらスラグを除去することを特徴とする、スラグの除去方法。
【請求項２】
前記旋回流によってスラグを旋回流の中心部に集め、集めたスラグを旋回流の中心部において除去することを特徴とする、請求項１に記載のスラグの除去方法。
【請求項３】
前記旋回流の中心部にスラグを収容するための容器を配置し、前記下降流によってスラグを当該容器内に流入させることを特徴とする、請求項１または請求項２に記載のスラグの除去方法。
【請求項４】
前記旋回流の中心部にスラグを流出するための排出口を配置し、前記下降流によってスラグを当該排出口内に流入させることを特徴とする、請求項１または請求項２に記載のスラグの除去方法。
【請求項５】
不活性ガスの吹き込みによる攪拌力、攪拌用治具による攪拌力、精錬炉または保持容器の回転による攪拌力のうちの何れか１種以上の機械的攪拌力により、溶融金属に水平方向の旋回流と鉛直方向の下降流との合成した流れを発生させることを特徴とする、請求項１ないし請求項４の何れか１つに記載のスラグの除去方法。
【請求項６】
溶融金属を収容する精錬炉または保持容器を、傾転させずにスラグを除去することを特徴とする、請求項１ないし請求項５の何れか１つに記載のスラグの除去方法。
【発明の詳細な説明】
【技術分野】
【０００１】
本発明は、精錬炉及び保持容器などに収容された溶融金属の浴面上に存在するスラグを除去する方法に関するものである。
【背景技術】
【０００２】
溶銑、溶鋼などの溶融金属の精錬においては、溶融金属中に存在する不純物を除去する手段として精錬剤を使用し、添加した精錬剤と不純物とを反応させて除去する方法が広く用いられている。この場合、精錬剤は一般に溶融状態或いは半溶融状態のスラグになって溶融金属の浴面上に浮遊し、不純物はスラグに移行する。また、溶銑の脱珪処理のように、不純物である珪素が精錬剤によって酸化され、不純物自体が溶融スラグになることもある。
【０００３】
スラグ中の不純物は、雰囲気条件が変化すると溶融金属に戻ることもあるため、不純物を効率的に除去するためには、不純物を含有したスラグを溶融金属の浴面上から除去する必要がある。不純物を含有するスラグを除去しないままで次工程の精錬をした場合には、例えば前工程の精錬が還元反応であり、後工程の精錬が酸化反応である場合のように、前工程の精錬で除去した不純物が後工程の精錬によって溶融金属に戻ってしまい、前工程の精錬を実施する意味がなくなってしまうことも発生する。また、酸化度の高いスラグが溶融金属上に存在する場合には、溶融金属中の酸素との親和力の強い元素とスラグとが反応し、溶融金属の成分が変化してしまったり、溶融金属中に酸化物が生成して清浄性が劣化したりすることが発生する。
【０００４】
従って、迅速に且つ効率良くスラグを除去するための多数の方法が提案されており、それらを分類すると、（１）機械式掻き出し法、（２）吸引法、（３）ガス吹き込み法、（４）電磁力利用法などに分類されるが、それぞれ課題を抱えている。
【０００５】
機械式掻き出し法は、溶融金属を収容する精錬炉或いは保持容器を傾斜させておき、水平方向に進退可能な掻き板によって浴面上に浮遊するスラグを掻き出す方法（例えば、特許文献１参照）である。しかし、掻き板の両側をスラグがくぐり抜けてしまうので掻き出し効率が悪いという問題点がある。また、溶融金属を収容する精錬炉或いは保持容器では、これらを傾斜させていることから排出位置が狭くて内部が広くなっているので、効率良く掻き出すためには掻き板を３次元的に動作させる必要があり、機構が複雑で、操作も熟練を要するなどの問題点もある。
【０００６】
吸引法は、ポンプなどを利用して溶融スラグを吸引して除去する方法（例えば、特許文献２参照）であるが、高温のスラグを吸引するためのポンプ及び付帯設備が特殊仕様であるために設備費が高価であり、また、吸引設備の洗浄が必要である上に磨耗損傷が激しく、ランニングコストが嵩むといった問題点がある。
【０００７】
ガス吹き込み法は、溶融金属を収容する精錬炉或いは保持容器を傾斜させておき、溶融金属中にガスを供給し、ガス気泡による溶湯の盛り上がり部を形成させ、この盛り上がり部にはスラグが存在し得ないことを利用し、例えば盛り上がり部を排出口側に移動させることによってスラグを流出させる方法（例えば、特許文献３参照）である。しかし、傾斜させた精錬炉或いは保持容器からスラグを流出するには溶融金属が流れ出る寸前まで傾斜させる必要があり、その状態でスラグをガス気泡の盛り上がりによって流出しようとすると、溶融金属の方がスラグよりも粘度が低いために溶融金属が流出してしまい、溶融金属の歩留まりを悪化させるという問題点がある。また、浴面における気泡の生成は均一ではなく、盛り上がり部の不足する場所ではスラグを流出できないという問題点もある。
【０００８】
電磁力利用法は、電磁力を重力とは反対側の方向に作用させて溶融金属の流出を防止し、電磁力の作用しないスラグのみを重力によって流出させる方法（例えば、特許文献４参照）である。しかし、高温環境下で磁界を発生させるための磁界発生装置が必要であり、しかも、実操業においては規模が大きいことから強力な磁界発生装置が必要であり、実現性は低いといわざるを得ない。
【特許文献１】特開平６−９４３７６号公報
【特許文献２】特開昭６１−１９１８７８号公報
【特許文献３】特開平６−１９４０６６号公報
【特許文献４】特開平５−２４７５１４号公報
【発明の開示】
【発明が解決しようとする課題】
【０００９】
精錬炉或いは保持容器からスラグを迅速に且つ確実に除去する方法が切望されているにも拘わらず、従来の方法は前述したように満足できるものではなかった。また、近年、鉄鋼業においては転炉を用いて溶銑の脱燐処理を行ない、引き続き同一転炉内で溶銑の脱炭精錬を行なうといった精錬方法も行なわれるようになり、スラグを迅速に且つ確実に除去する方法が従来に増して切望されていた。
【００１０】
本発明は上記事情に鑑みてなされたもので、その目的とするところは、溶銑、溶鋼などの溶融金属を収容した精錬炉或いは保持容器から溶融金属の上に浮遊するスラグを除去するに当たり、溶融金属の流出を極力抑えながらスラグを迅速に且つ確実に除去することのできるスラグの除去方法を提供することである。
【課題を解決するための手段】
【００１１】
上記課題を解決するための第１の発明に係るスラグの除去方法は、精錬炉または保持容器に収容された溶融金属の浴面上に存在するスラグを除去するに際し、溶融金属の表面に水平方向の旋回流と鉛直方向の下降流との合成した流れを発生させながらスラグを除去することを特徴とするものである。
【００１２】
第２の発明に係るスラグの除去方法は、第１の発明において、前記旋回流によってスラグを旋回流の中心部に集め、集めたスラグを旋回流の中心部において除去することを特徴とするものである。
【００１３】
第３の発明に係るスラグの除去方法は、第１または第２の発明において、前記旋回流の中心部にスラグを収容するための容器を配置し、前記下降流によってスラグを当該容器内に流入させることを特徴とするものである。
【００１４】
第４の発明に係るスラグの除去方法は、第１または第２の発明において、前記旋回流の中心部にスラグを流出するための排出口を配置し、前記下降流によってスラグを当該排出口内に流入させることを特徴とするものである。
【００１５】
第５の発明に係るスラグの除去方法は、第１ないし第４の発明の何れかにおいて、不活性ガスの吹き込みによる攪拌力、攪拌用治具による攪拌力、精錬炉または保持容器の回転による攪拌力のうちの何れか１種以上の機械的攪拌力により、溶融金属に水平方向の旋回流と鉛直方向の下降流との合成した流れを発生させることを特徴とするものである。
【００１６】
第６の発明に係るスラグの除去方法は、第１ないし第５の発明の何れかにおいて、溶融金属を収容する精錬炉または保持容器を、傾転させずにスラグを除去することを特徴とするものである。
【発明の効果】
【００１７】
本発明によれば、溶融金属の表面に水平方向の旋回流と鉛直方向の下降流との合成した流れを発生させるので、溶融金属の浴面上に存在するスラグは、溶融金属よりも比重が小さいことから前記旋回流によって作用する遠心力により、自然に旋回流の中心位置に集まる。また中心部では、前記下降流によって鉛直下方に潜り込もうとする力がスラグにはたらくため、スラグは旋回流の中心部に配置した容器或いは排出口に容易に流入し、スラグを溶融金属の浴面上から迅速且つ確実に排除することができる。本発明を精錬炉内のスラグ或いは取鍋内のスラグに適用することで、不純物の少ない高品質の溶融金属を得ることが可能となり、工業上有益な効果がもたらされる。
【発明を実施するための最良の形態】
【００１８】
以下、本発明を具体的に説明する。本発明では、転炉、電気炉などの精錬炉または取鍋、溶銑鍋、装入鍋、トーピードカーなどの溶融金属保持容器に収容された溶融金属の表面に水平方向の旋回する流れと鉛直方向の下降流とが合成された流れを起こす。溶融金属の浴面に浮遊するスラグは旋回する溶融金属と共に旋回運動を開始する。溶融金属は旋回運動による遠心力により旋回中心位置が低くなった凹状の形状になり、一方、スラグは溶融金属よりも比重が小さいので、遠心力によって旋回の中心部に集まってくる。この集まってきたスラグを旋回流の中心部において除去することで、容易に且つ迅速にスラグを溶融金属浴面から排除することができる。
【００１９】
スラグを溶融金属の浴面から除去する方法としては、以下のような方法を用いることができる。即ち、一つの方法は、スラグを収容可能な容器状治具を用い、集まったスラグを容器状治具ですくい上げて回収する方法である。他の一つの方法は、スラグが集まってくる旋回中心部にスラグを収容・回収するための容器を沈め、この容器内にスラグを流入させて回収する方法である。更に他の一つの方法は、精錬炉または保持容器のスラグが集まってくる旋回中心部に、予めスラグを流出するためのスラグ排出孔を設けておき、このスラグ排出孔を介してスラグを排出する方法である。但し、このスラグ排出孔は、その上端位置が溶融金属を旋回させたときに溶融金属の浴面よりも鉛直方向の高い位置となるように設置する必要がある。また更に、集まったスラグを除去することができるならば、これらの方法以外の方法であっても構わない。これらの方法を用いてスラグを除去することで、精錬炉または保持容器を傾転させなくても、直立したままでスラグを除去することも可能となる。
【００２０】
溶融金属の表面に水平方向の旋回する流れと鉛直方向の下降流とが合成された流れを起こす方法としては、以下のような方法を用いることができる。即ち、一つの方法は、例えば精錬炉または保持容器の側壁から、精錬炉または保持容器の中心に対して傾斜した方向で且つ水平から斜め下方を向いた方向に不活性ガスを吹き込み、不活性ガスの噴出流によって溶融金属を旋回すると共に鉛直方向の下降流を形成させる方法である。溶融金属の浴面上から不活性ガスを噴出させても同様な旋回流を形成させることはできるが、不活性ガスを溶融金属中に直接吹き込む場合に比べて効率は良くない。他の一つの方法は、攪拌用プロペラ、攪拌用板などの攪拌用治具を溶融金属中に浸漬させ、この攪拌用治具を電動機などによって回転させ、溶融金属に流れを形成する方法である。攪拌治具の浸漬位置は旋回中心部にする必要はないが、溶融金属を効率良く旋回させるには、攪拌治具を旋回中心部に設置することが好ましい。更に他の一つの方法は、精錬炉または保持容器を回転させ、この回転によってその中に収容した溶融金属を旋回させるという方法である。また、精錬炉または保持容器の外壁に電磁誘導コイルを設置し、電磁誘導コイルによる電磁力によって溶融金属に流れを形成させることもできる。また更に、溶融金属に対して水平方向の旋回する流れと鉛直方向の下降流とが合成された流れを起こすことができるならば、これらの方法以外の方法であっても構わない。
【００２１】
本発明では、このようにして溶融金属の浴面に浮遊するスラグを除去するので、迅速且つ確実にスラグを溶融金属の浴面上から排除することができる。
【実施例１】
【００２２】
以下、転炉における溶銑の脱燐精錬の終了後に炉内のスラグを排出する際に実施した本発明の具体的な実施例を図面に基づき説明する。図１は、本発明の第１の実施の形態例を示す図であり、図１において、１は転炉、２は底吹羽口、３は出鋼口、４は溶銑、５はスラグ、６はフック、７はスラグ排出装置、８は電動機、９は旋回軸、１０はプロペラ、１１はスラグ収容容器である。
【００２３】
図１において、転炉１の内部に存在するスラグ５を排出するためのスラグ排出装置７は、電動機８と、電動機８と連結する旋回軸９と、旋回軸９の下端部に固定される複数個のプロペラ１０と、プロペラ１０の直上にあって旋回軸９に固定されるスラグ収容容器１１とで構成されており、電動機８を駆動させることによって旋回軸９が回転し、旋回軸９に固定したプロペラ１０及びスラグ収容容器１１が回転するようになっている。
【００２４】
転炉１における溶銑４の脱燐精錬の終了後、炉内のスラグ５を排出するに当たり、先ず、スラグ排出装置７をフック６を介してクレーン（図示せず）で吊り上げ、転炉１の炉口上方の所定位置に配置した。次いで、クレーンによってスラグ排出装置７を徐々に下降させ、図１に示すように、プロペラ１０を溶銑４に浸漬させた。この場合、プロペラ１０を回転させながら溶銑４に浸漬させても、また、浸漬させた後に回転させてもどちらでも構わない。本実施例では回転させずに浸漬させた。スラグ収容容器１１の側壁部が少なくともスラグ５に浸漬するまでスラグ排出装置７を下降させ、その状態でプロペラ１０の回転を開始した。
【００２５】
プロペラ１０の回転によって溶銑４の表面には、水平方向の旋回流と鉛直方向の下降流との合成した流れが形成され、旋回流の遠心力によって溶銑４は旋回流の中心部が低く、転炉炉壁と接触する旋回流の外側が高くなった。一方、溶銑４よりも比重の小さいスラグ５は遠心力によって逆に旋回流の中心部に集積した。
【００２６】
スラグ５の大部分が旋回流の中心部に集積したならば、スラグ収容容器１１の上端部がスラグ５に埋没するようにクレーンによってスラグ排出装置７を下降させ、集積したスラグ５をスラグ収容容器１１の内部に流入させた。旋回する溶銑流には鉛直方向の下降流も存在するため、集積したスラグ５はこの下降流によって容易にスラグ収容容器１１の内部に流入した。スラグ収容容器１１にスラグ５が流入したならばクレーンによってスラグ排出装置７を上昇させ、更にスラグ排出装置７を転炉炉口上方位置から転炉１の周辺に配置したスラグ搬送容器（図示せず）の位置まで搬送し、スラグ５をスラグ収容容器１１からスラグ搬送容器に排出した。
【００２７】
この一連の作業を複数回繰り返して実施し、転炉内のスラグ５をほぼ全量排出した。その後、この転炉１の内部に酸素を供給して溶銑４の脱炭精錬を実施した。
【００２８】
このように、実施例１ではスラグ５の排出に当たり転炉１を傾転させる必要がなく、このため、転炉１の傾転のための時間を必要としないので、転炉１の生産性を上げることができた。また、スラグ５をスラグ収容容器１１に流入させる際に、スラグ５にはスラグ収容容器１１から遠ざかろうとする力が全く作用しないので、スラグ５を取り逃がすことがなく、高い比率で且つ迅速にスラグ５を排出することができた。また、スラグ収容容器１１に流入する溶銑４は少なく、溶銑４の歩留まりの低下は極めて少なかった。
【００２９】
尚、図１に示すスラグ排出装置７にはプロペラ１０が設置されているが、プロペラ１０を設置しなくても、スラグ収容容器１１を溶鋼４に浸漬させて回転することで、スラグ収容容器１１と溶鋼４との摩擦によって上記と同様の旋回流が形成されるので、プロペラ１０は必ずしも必要としない。また、底吹羽口２からＡｒガスなどの攪拌用ガスを吹き込みながらスラグ５を除去する場合、攪拌用ガスによってスラグ５の集積が妨げられるようなときにはプロペラ１０或いはスラグ収容容器１１の下方に攪拌用ガスの上昇を妨げるための邪魔板を配置することで、攪拌用ガスは炉壁部の方に押しやられ、攪拌用ガスの影響を受けることなく、スラグ５を除去することができる。
【実施例２】
【００３０】
図２は、転炉における溶銑の脱燐精錬の終了後に炉内のスラグを排出する際に実施した本発明の第２の実施の形態例を示す図であり、図２において、１は転炉、２は底吹羽口、３は出鋼口、４は溶銑、５はスラグ、６はフック、１２は溶銑攪拌装置、１３は電動機、１４は旋回軸、１５は攪拌具、１６はスラグ排出孔、１７は開口装置、１８はマッド材である。
【００３１】
図２において、転炉１に収容された溶銑４に旋回流を形成させるための溶銑攪拌装置１２は、電動機１３と、電動機１３と連結する旋回軸１４と、旋回軸１４の下端に固定される複数個の攪拌具１５とで構成されており、電動機１３を駆動させることにより、旋回軸１４が回転し、旋回軸１４に固定した攪拌具１５が回転するようになっている。また、転炉１の底部には、スラグ５を排出するためのスラグ排出孔１６が設置され、このスラグ排出孔１６には耐火物、炭素質、水分などからなるマッド材１８が充填されている。このマッド材１８によって炉内の溶銑４及びスラグ５の流出が妨げられている。スラグ排出孔１６の下方には、スラグ排出孔１６の内部に昇降可能な開口装置１７が配置されており、マッド材１８は開口装置１７によって除去され、スラグ排出孔１６が開口するようになっている。
【００３２】
転炉１における溶銑４の脱燐精錬の終了後、炉内のスラグ５を排出するに当たり、先ず、溶銑攪拌装置１２をフック６を介してクレーン（図示せず）で吊り上げ、転炉１の炉口上方の所定位置に配置した。次いで、クレーンによって溶銑攪拌装置１２を徐々に下降させ、図２に示すように、攪拌具１５の先端部を溶銑４に浸漬させた。この場合、攪拌具１５を回転させながら溶銑４に浸漬させても、また、浸漬させた後に回転させてもどちらでも構わない。本実施例では回転させずに浸漬させた。そして、その状態で攪拌具１５の回転を開始した。
【００３３】
攪拌具１５の回転によって溶銑４の表面には、水平方向の旋回流と鉛直方向の下降流との合成した流れが形成され、旋回流の遠心力によって溶銑４は旋回流の中心部が低く、転炉炉壁と接触する旋回流の外側が高くなった。一方、溶銑４よりも比重の小さいスラグ５は遠心力によって逆に旋回流の中心部に集積した。
【００３４】
溶銑４が旋回することによって溶銑４の表面よりもスラグ排出孔１６の上端部の方が鉛直方向上方位置になったなら、開口装置１７をスラグ排出孔１６に挿入してマッド材１８をスラグ排出孔１６から除去し、集積したスラグ５をスラグ排出孔１６を介して転炉１から転炉１の下方に配置したスラグ搬送容器（図示せず）へ流出させた。旋回する溶銑流には鉛直方向の下降流も存在するため、集積したスラグ５はこの下降流によって容易にスラグ排出孔１６を介して流出した。転炉内のスラグ５がほぼ全量流出したならば、攪拌具１５を回転させたままスラグ排出孔１６の内部に新たなマッド材１８を充填し、その後、攪拌具１５の回転を停止させて溶銑攪拌装置１２を転炉１から抜き出し、転炉１の内部に酸素を供給して溶銑４の脱炭精錬を実施した。
【００３５】
このように、実施例２ではスラグ５の排出に当たり転炉１を傾転させる必要がなく、このため、転炉１の傾転のための時間を必要としないので、転炉１の生産性を上げることができた。また、スラグ５をスラグ排出孔１６から流出させる際に、スラグ５にはスラグ排出孔１６から遠ざかろうとする力が全く作用しないので、高い比率で且つ迅速にスラグ５を流出させることができた。また、スラグ排出孔１６から流出する溶銑４は少なく、溶銑４の歩留まりの低下は極めて少なかった。
【実施例３】
【００３６】
図３は、転炉における溶銑の脱燐精錬の終了後に炉内のスラグを排出する際に実施した本発明の第３の実施の形態例を示す図であり、図３において、１は転炉、２は底吹羽口、３は出鋼口、４は溶銑、５はスラグ、１９はスラグ排出装置、２０は支持架台、２１は電動機、２２は旋回軸、２３はプロペラ、２４はチェーン、２５はスラグ収容容器、２６収容容器作動装置である。
【００３７】
図３において、転炉１の作業床には、転炉１の内部に存在するスラグ５を排出するためのスラグ排出装置１９が基礎架台（図示せず）に設置されている。スラグ排出装置１９は、基礎架台に設置された支持架台２０と、支持架台２０に設置された電動機２１と、支持架台２０の電動機２１の位置とは反対側の位置に設置された旋回軸２２と、旋回軸２２の先端部に設置された複数個のプロペラ２３と、電動機２１と旋回軸２２とを連結する駆動用のチェーン２４と、スラグ５を汲み上げるためのスラグ収容容器２５と、支持架台２０に設置された、スラグ収容容器２５を駆動するための収容容器作動装置２６とから構成されている。
【００３８】
このスラグ排出装置１９は、転炉１を傾転させた状態で、転炉１の炉口から転炉１の内部に水平方向に挿入される構造になっており、且つ、支持架台２０が鉛直方向に昇降し、プロペラ２３が溶銑４に浸漬できる構造になっている。スラグ収容容器２５は収容容器作動装置２６によって昇降し且つ転炉１の外部に移動できるようになっている。電動機２１を駆動させることにより、チェーン２４が作動して旋回軸２２が回転し、旋回軸２２に固定したプロペラ２３が回転するようになっている。
【００３９】
転炉１における溶銑４の脱燐精錬の終了後、炉内のスラグ５を排出するに当たり、先ず、転炉１をスラグ５が流出しない程度まで水平側に傾転し、傾転した転炉１の内部にスラグ排出装置１９を挿入した。次いで、支持架台２０を徐々に下降させ、図３に示すように、プロペラ２３を溶銑４に浸漬させた。この場合、プロペラ２３を回転させながら溶銑４に浸漬させても、また、浸漬させた後に回転させてもどちらでも構わない。本実施例では回転させずに浸漬させた。そして、その状態でプロペラ２３の回転を開始した。プロペラ２３の回転によって溶銑４の表面には、水平方向の旋回流と鉛直方向の下降流との合成した流れが形成され、旋回流の遠心力によって溶銑４は旋回流の中心部が低く、旋回流の外側が高くなった。一方、溶銑４よりも比重の小さいスラグ５は遠心力によって逆に旋回流の中心部に集積した。
【００４０】
スラグ５の大部分が旋回流の中心部に集積したならば、収容容器作動装置２６によってスラグ収容容器２５をスラグ５に埋没させ、集積したスラグ５をスラグ収容容器２５の内部に流入させた。旋回する溶銑流には鉛直方向の下降流も存在するため、集積したスラグ５はこの下降流によって容易にスラグ収容容器２５の内部に流入した。スラグ収容容器２５にスラグ５が流入したならば収容容器作動装置２６によってスラグ収容容器２５を上昇させ、更にスラグ収容容器２５を転炉１の外部に移動し、スラグ５をスラグ収容容器２５から別途配置したスラグ搬送容器（図示せず）に排出した。
【００４１】
この一連の作業を複数回繰り返して実施し、転炉内のスラグ５をほぼ全量排出した。その後、スラグ排出装置１９を転炉１から抜き出し、次いで、転炉１を鉛直方向に傾転し、転炉１の内部に酸素を供給して溶銑４の脱炭精錬を実施した。
【００４２】
このように本発明に係るスラグ排出方法では、スラグ５をスラグ収容容器２５に流入させる際に、スラグ５にはスラグ収容容器２５から遠ざかろうとする力が全く作用しないので、スラグ５を取り逃がすことがなく、高い比率で且つ迅速にスラグ５を排出することができた。また、スラグ収容容器２５に流入する溶銑４は少なく、溶銑４の歩留まりの低下は極めて少なかった。
【実施例４】
【００４３】
図４は、転炉における溶銑の脱燐精錬の終了後に炉内のスラグを排出する際に実施した本発明の第４の実施の形態例を示す図であり、図４において、１は転炉、２は底吹羽口、３は出鋼口、４は溶銑、５はスラグ、２７はスラグ排出装置、２８は支持架台、２９は電動機、３０は旋回軸、３１はプロペラ、３２はチェーン、３３はスラグ収容容器である。
【００４４】
図４において、転炉１の作業床には、転炉１の内部に存在するスラグ５を排出するためのスラグ排出装置２７が基礎架台（図示せず）に設置されている。スラグ排出装置２７は、基礎架台に設置された支持架台２８と、支持架台２８に設置された電動機２９と、支持架台２８の電動機２９の位置とは反対側の位置に設置された旋回軸３０と、旋回軸３０の先端部に固定されたスラグ収容容器３３と、スラグ収容容器３３の外壁面に固定された複数個のプロペラ３１と、電動機２９と旋回軸３０とを連結する駆動用のチェーン３２とから構成されている。
【００４５】
このスラグ排出装置２７は、転炉１を傾転させた状態で、転炉１の炉口から転炉１の内部に水平方向に挿入される構造になっており、且つ、支持架台２８が鉛直方向に昇降し、プロペラ３１が溶銑４に浸漬できる構造になっている。当然ながら支持架台２８の昇降によってスラグ収容容器３３も溶銑４及びスラグ５に浸漬できる構造になっている。電動機２９を駆動させることにより、チェーン３２が作動して旋回軸３０が回転し、旋回軸３０に固定したスラグ収容容器３３及びプロペラ３１が回転するようになっている。
【００４６】
転炉１における溶銑４の脱燐精錬の終了後、炉内のスラグ５を排出するに当たり、先ず、転炉１をスラグ５が流出しない程度まで水平側に傾転し、傾転した転炉１の内部にスラグ排出装置２７を挿入した。次いで、支持架台２８を徐々に下降させ、図４に示すように、プロペラ３１を溶銑４に浸漬させた。この場合、プロペラ３１を回転させながら溶銑４に浸漬させても、また、浸漬させた後に回転させてもどちらでも構わない。本実施例では回転させずに浸漬させた。そして、その状態でプロペラ３１の回転を開始した。プロペラ３１の回転によって溶銑４の表面には、水平方向の旋回流と鉛直方向の下降流との合成した流れが形成され、旋回流の遠心力によって溶銑４は旋回流の中心部が低く、旋回流の外側が高くなった。一方、溶銑４よりも比重の小さいスラグ５は遠心力によって逆に旋回流の中心部に集積した。
【００４７】
スラグ５の大部分が旋回流の中心部に集積したならば、支持架台２８を下降してスラグ収容容器３３をスラグ５に埋没させ、集積したスラグ５をスラグ収容容器３３の内部に流入させた。旋回する溶銑流には鉛直方向の下降流も存在するため、集積したスラグ５はこの下降流によって容易にスラグ収容容器３３の内部に流入した。スラグ収容容器３３にスラグ５が流入したならば支持架台２８を上昇させてスラグ収容容器３３をスラグ５から引き上げ、更にスラグ排出装置２７を転炉１から抜き出し、スラグ５をスラグ収容容器３３から別途配置したスラグ搬送容器（図示せず）に排出した。
【００４８】
この一連の作業を複数回繰り返して実施し、転炉内のスラグ５をほぼ全量排出した。その後、転炉１を鉛直方向に傾転し、転炉１の内部に酸素を供給して溶銑４の脱炭精錬を実施した。
【００４９】
このように本発明に係るスラグ排出方法では、スラグ５をスラグ収容容器３３に流入させる際に、スラグ５にはスラグ収容容器３３から遠ざかろうとする力が全く作用しないので、スラグ５を取り逃がすことがなく、高い比率で且つ迅速にスラグ５を排出することができた。また、スラグ収容容器３３に流入する溶銑４は少なく、溶銑４の歩留まりの低下は極めて少なかった。
【００５０】
尚、図４に示すスラグ排出装置２７にはプロペラ３１が設置されているが、プロペラ３１を設置しなくても、スラグ収容容器３３を溶鋼４に浸漬させて回転することで、スラグ収容容器３３と溶鋼４との摩擦によって上記と同様の旋回流が形成されるので、プロペラ３１は必ずしも必要としない。
【図面の簡単な説明】
【００５１】
【図１】本発明の第１の実施の形態例を示す図である。
【図２】本発明の第２の実施の形態例を示す図である。
【図３】本発明の第３の実施の形態例を示す図である。
【図４】本発明の第４の実施の形態例を示す図である。
【符号の説明】
【００５２】
１  転炉
２  底吹羽口
３  出鋼口
４  溶銑
５  スラグ
６  フック
７  スラグ排出装置
８  電動機
９  旋回軸
１０  プロペラ
１１  スラグ収容容器
１２  溶銑攪拌装置
１３  電動機
１４  旋回軸
１５  攪拌具
１６  スラグ排出孔
１７  開口装置
１８  マッド材
１９  スラグ排出装置
２０  支持架台
２１  電動機
２２  旋回軸
２３  プロペラ
２４  チェーン
２５  スラグ収容容器
２６  収容容器作動装置
２７  スラグ排出装置
２８  支持架台
２９  電動機
３０  旋回軸
３１  プロペラ
３２  チェーン
３３  スラグ収容容器
【図１】
2006097078.tif 000003
【図２】
2006097078.tif 000004
【図３】
2006097078.tif 000005
【図４】
2006097078.tif 000006